(57)【要約】結晶性ポリエステル樹脂から構成される樹脂成形品に対して、予め熱処理を施さなくても、使用環境下での寸法変化を充分に抑える技術を提供する。金型内表面に断熱層が形成された金型を用い、結晶性ポリエステル樹脂から構成される樹脂組成物を、射出成形する。本発明においては、溶射法で形成された多孔質ジルコニアから構成され、熱伝導率が２Ｗ／ｍ・Ｋ以下であり、厚みが２００μｍ以上である断熱層が形成された金型の使用が好ましい。本発明の製造方法で得られる射出成形品は、温度１２０℃の環境で２時間放置した際の成形品の寸法変化率が０．１５％以下になる。【特許請求の範囲】
【請求項１】
温度１２０℃の環境で２時間放置した際の成形品の寸法変化率が０．１５％以下の射出成形品を製造する方法であって、
金型内表面に断熱層が形成された金型を用い、結晶性ポリエステル樹脂から構成される樹脂組成物を、射出成形する射出成形品の製造方法。
【請求項２】
前記断熱層は、多孔質ジルコニアから構成される請求項１に記載の射出成形品の製造方法。
【請求項３】
前記断熱層は、熱伝導率が２Ｗ／ｍ・Ｋ以下である請求項１又は２に記載の射出成形品の製造方法。
【請求項４】
前記断熱層は、溶射法で形成された請求項１から３のいずれかに記載の射出成形品の製造方法。
【請求項５】
前記断熱層は、厚みが２００μｍ以上である請求項１から４のいずれかに記載の射出成形品の製造方法。
【請求項６】
前記結晶性ポリエステル樹脂はポリブチレンテレフタレート樹脂であり、
金型温度が４０℃以上の条件で射出成形を行う請求項１から５のいずれかに記載の射出成形品の製造方法。
【発明の詳細な説明】
【技術分野】
【０００１】
本発明は、射出成形品の製造方法に関する。
【背景技術】
【０００２】
結晶性ポリエステル樹脂は、その優れた耐薬品性、耐熱性、電気的特性、機械的特性等から、電気・電子分野や自動車分野等を中心として、幅広い産業分野で使用されている。【０００３】
結晶性ポリエステル樹脂から構成される樹脂成形品の結晶化度が、成形時に充分に高められていない場合、使用環境下で樹脂成形品にかかる熱によって、樹脂成形品に含まれる結晶性ポリエステル樹脂の結晶化が進む。この結晶化により、樹脂成形品の寸法が変化する。【０００４】
上記のような樹脂成形品の寸法変化は、電気部品、電子部品、自動車用部品等の多くの用途で問題となる。【０００５】
このような使用環境下での樹脂成形品の寸法変化を抑える方法の一つとして、使用前に樹脂成形品に対して熱処理を施し、樹脂成形品の結晶化度を予め高めておく方法（例えば、特許文献１参照）が挙げられる。
【先行技術文献】
【特許文献】
【０００６】
【特許文献１】特開２０１０−１１０８９２号公報
【発明の概要】
【発明が解決しようとする課題】
【０００７】
しかし、射出成形後の樹脂成形品に対して熱処理を施すことで、使用環境下で樹脂成形品の寸法変化を抑える方法の場合、この熱処理を行なう分だけ成形品の生産性は低下する。また、このような樹脂成形品の生産性の低下の問題のみならず、熱処理による寸法変化を高い精度で予測することが困難であり、樹脂成形品の寸法管理が非常に難しいという問題もある。【０００８】
本発明は、以上の課題を解決するためになされたものであり、その目的は、結晶性ポリエステル樹脂から構成される樹脂成形品に対して、予め熱処理を施さなくても、使用環境下での寸法変化を充分に抑える技術を提供することにある。
【課題を解決するための手段】
【０００９】
本発明者らは、上記課題を解決するために鋭意研究を重ねた。その結果、金型内表面に断熱層が形成された金型を用い、結晶性ポリエステル樹脂から構成される樹脂組成物を、射出成形することで、上記課題を解決できることを見出し、本発明を完成するに至った。より具体的には、本発明は以下のものを提供する。【００１０】
（１）  温度１２０℃の環境で２時間放置した際の成形品の寸法変化率が０．１５％以下の射出成形品を製造する方法であって、金型内表面に断熱層が形成された金型を用い、結晶性ポリエステル樹脂から構成される樹脂組成物を、射出成形する射出成形品の製造方法。【００１１】
（２）  前記断熱層は、多孔質ジルコニアから構成される（１）に記載の射出成形品の製造方法。【００１２】
（３）  前記断熱層は、熱伝導率が２Ｗ／ｍ・Ｋ以下である（１）又は（２）に記載の射出成形品の製造方法。【００１３】
（４）  前記断熱層は、溶射法で形成された（１）から（３）のいずれかに記載の射出成形品の製造方法。【００１４】
（５）  前記断熱層は、厚みが２００μｍ以上である（１）から（４）のいずれかに記載の射出成形品の製造方法。【００１５】
（６）  前記結晶性ポリエステル樹脂はポリブチレンテレフタレート樹脂であり、金型温度が４０℃以上の条件で射出成形を行う（１）から（５）のいずれかに記載の射出成形品の製造方法。
【発明の効果】
【００１６】
本発明によれば、結晶性ポリエステル樹脂から構成される樹脂成形品に対して、予め熱処理を施さなくても、使用環境下での寸法変化を充分に抑えることができる。
【発明を実施するための形態】
【００１７】
以下、本発明の実施形態についてさらに説明する。なお、本発明は以下の実施形態に限定されない。
【００１８】
＜樹脂組成物＞
樹脂組成物は、射出成形品の原料であり、結晶性ポリエステル樹脂を含む。結晶性ポリエステル樹脂とは、示差走査型熱量計（ＤＳＣ）による測定で、結晶化に由来する発熱ピーク及び／又は結晶融解に由来する吸熱ピークを示すポリエステルである。
【００１９】
結晶性ポリエステル樹脂としては、例えば、ジアルコールと、ジカルボン酸との縮重合により得られる線状ポリエステル樹脂が挙げられる。また、結晶性や軟化点の調整等のために、非線状部分を含有させる目的で、グリセリン等の３価以上の多価アルコールや、トリメリット酸等の３価以上の多価カルボン酸を加えて縮重合を行ってもよい。
【００２０】
ジアルコールとしては、例えば、エチレングリコール、ジエチレングリコール、トリエチレングリコール、１，２−プロピレングリコール、１，３−プロピレングリコール、１，３−ブチレングリコール、１，４−ブタンジオール、ネオペンチルグリコール、１，４−ブテンジオール等のジオール類；１，４−ビス（ヒドロキシメチル）シクロヘキサン；ビスフェノールＡ、水素添加ビスフェノールＡ、ポリオキシエチレン化ビスフェノールＡ、ポリオキシプロピレン化ビスフェノールＡ等のエーテル化ビスフェノール類；その他の二価のアルコール単量体を挙げることができる。これらのアルコールは、単独で、又は２種以上組み合わせて使用してもよい。
【００２１】
ジカルボン酸としては、例えば、マレイン酸、フマル酸、メサコン酸、シトラコン酸、イタコン酸、グルタコン酸、フタル酸、イソフタル酸、テレフタル酸、ナフタレンジカルボン酸、シクロヘキサンジカルボン酸、コハク酸、アジピン酸、セバチン酸、マロン酸、これらの酸の無水物及び低級アルキルエステル、リノレイン酸の二量体等を挙げることができる。これらのカルボン酸は、単独で、又は２種以上組み合わせて使用してもよい。結晶性付与の観点から、テレフタル酸、ナフタレンジカルボン酸、これらの無水物及び低級アルキルエステルが好適に用いられる。
【００２２】
上記の結晶性ポリエステル樹脂の中でも、ポリブチレンテレフタレート樹脂（ＰＢＴ樹脂）は、Ｔｇが非常に低いので、一般的には４０〜８０℃の比較的低い金型温度で射出成形を行う。ＰＢＴ樹脂は結晶化速度が速いため、比較的速く結晶化が進むものの、他の結晶性ポリエステル樹脂同様、成形品を金型温度よりも高い温度雰囲気下で使用する場合には、使用環境下で樹脂成形品にかかる熱によって更に結晶化が進む。特に、ＰＢＴ樹脂はその樹脂特性から、高温環境下で使用される用途への使用頻度が高い。したがって、これらの樹脂から構成される樹脂組成物を成形してなる射出成形品の場合には、特に使用環境下での寸法変化が問題となりやすい。
【００２３】
本発明によれば、ポリブチレンテレフタレート樹脂を含む射出成形品であっても、充分に使用環境下での射出成形品の寸法変化を小さくすることができる。
【００２４】
ポリブチレンテレフタレート樹脂とは、テレフタル酸成分（テレフタル酸又はそのエステル形成誘導体）、及び炭素数４のアルキレングリコール（１，４−ブタンジオール）又はそのエステル形成誘導体を少なくとも重合成分とする結晶性ポリエステル樹脂である。
【００２５】
ポリブチレンテレフタレート樹脂には、コポリエステル（ブチレンテレフタレート系共重合体又は変性ＰＢＴ樹脂）も含まれる。
【００２６】
コポリエステル（ブチレンテレフタレート系共重合体又は変性ＰＢＴ樹脂）における共重合可能なモノマー（以下、単に共重合性モノマーと称する場合がある）としては、テレフタル酸成分を除くジカルボン酸成分、１，４−ブタンジオールを除くジオール、オキシカルボン酸成分、ラクトン成分等が挙げられる。共重合性モノマーは一種で又は二種以上組み合わせて使用できる。これらの共重合性モノマーの具体例としては、特開２００９−２１５３４７に例示されるものと同様のものを使用することができる。
【００２７】
本発明で用いる樹脂組成物は、本発明の効果を害さない範囲で他の樹脂を含んでもよい。また、成形品に所望の特性を付与するために、核剤、カーボンブラック、ガラス繊維等の無機充填剤、無機焼成顔料等の顔料、酸化防止剤、安定剤、可塑剤、滑剤、離型剤及び難燃剤等の添加剤を添加して、所望の特性を付与した組成物も本発明で用いる樹脂組成物に含まれる。
【００２８】
＜金型＞
本発明の製造方法に用いる金型は、金型内表面に断熱層が形成されている。断熱層が形成されているため、金型内に流れ込んだ樹脂組成物の持つ熱が金型外に放出されにくくなる。その結果、金型の内表面に接する樹脂組成物が急冷されにくくなり、成形品表面の結晶化度も充分に高めることができる。
【００２９】
断熱層としては、熱伝導率が低く、高温の樹脂組成物が接しても不具合を生じない程度の耐熱性を有するものであればよく、断熱層を構成する材料は特に限定されない。
【００３０】
射出成形品の表面の結晶化度の低下は、上記表面のいずれの位置においても生じる可能性があるから、金型内表面全体に断熱層が形成されていることが好ましい。なお、本発明の効果を害さない範囲であれば、断熱層が形成されていない部分があってもよい。また、射出成形品に、結晶化度を特に高める必要が無い部分がある場合には、成形時にその部分と接する金型の内表面には、断熱層を形成する必要は無い。
【００３１】
断熱層に求められる耐熱性及び熱伝導率を満たす材料としては、ポリイミド樹脂等の耐熱性が高く熱伝導率が低い樹脂、多孔質ジルコニア等の多孔質セラミックを挙げることができる。以下、これらの材料について説明する。
【００３２】
ポリイミド樹脂の具体例としては、ピロメリット酸（ＰＭＤＡ）系ポリイミド、ビフェニルテトラカルボン酸系ポリイミド、トリメリット酸を用いたポリアミドイミド、ビスマレイミド系樹脂（ビスマレイミド／トリアジン系等）、ベンゾフェノンテトラカルボン酸系ポリイミド、アセチレン末端ポリイミド、熱可塑性ポリイミド等が挙げられる。なお、ポリイミド樹脂から構成される断熱層であることが特に好ましい。ポリイミド樹脂以外の好ましい材料としては、例えば、テトラフルオロエチレン樹脂等が挙げられる。また、断熱層は、本発明の効果を害さない範囲で、ポリイミド樹脂、テトラフルオロエチレン樹脂以外の樹脂、添加剤等を含んでもよい。
【００３３】
金型の内表面に断熱層を形成する方法は、特に限定されない。例えば、以下の方法で断熱層を金型の内表面に形成することが好ましい。
【００３４】
高分子断熱層を形成しうるポリイミド前駆体等のポリマー前駆体の溶液を金型表面に塗布し、加熱して溶媒を蒸発させ、さらに過熱してポリマー化することによりポリイミド膜等の断熱層を形成する方法、耐熱性高分子のモノマー、例えばピロメリット酸無水物と４，４−ジアミノジフェニルエーテルを蒸着重合させる方法、又は、平面形状の金型に関しては、高分子断熱フィルムを用い適切な接着方法又は粘着テープ状の高分子断熱フィルムを用いて金型の所望部分に貼付し断熱層を形成する方法が挙げられる。また、ポリイミド膜を形成させ、さらにその表面に金属系硬膜としてのクローム（Ｃｒ）膜や窒化チタン（ＴｉＮ）膜を形成させることも可能である。
【００３５】
上記の樹脂から構成される断熱層に求められる熱伝導率は、用途等によっても異なるが、２Ｗ／ｍ・Ｋ以下であることが特に好ましい。断熱層の熱伝導率を上記の範囲に調整することで、結晶化度の非常に高い射出成形品がさらに得られやすくなる。なお、上記熱伝導率は実施例に記載の方法で測定した熱伝導率を指す。
【００３６】
断熱層の厚みは、特に限定されず、使用する材料、成形品の形状等によって適宜好ましい厚みに設定することができる。断熱層がポリイミド樹脂から構成される場合、断熱層の厚みが、２０μｍ以上であれば、充分高い断熱効果が得られるため好ましい。上記金型内表面に形成される断熱層の厚みは均一でもよいし、厚みの異なる箇所を含むものであってもよい。
【００３７】
多孔質ジルコニアに含まれるジルコニアとしては、特に限定されず、安定化ジルコニア、部分安定化ジルコニア、未安定化ジルコニアのいずれでもよい。安定化ジルコニアとは、立方晶ジルコニアが室温でも安定化されているものであり、強度及び靱性等の機械的特性や耐磨耗性に優れている。また、部分安定化ジルコニアとは、正方晶ジルコニアが室温でも一部残存した状態を指し、外部応力を受けると正方晶から単斜晶へのマルテンサイト変態が生じ、特に引張応力の作用によって進展する亀裂の成長を抑制し、高い破壊靭性を持つ。また、未安定化ジルコニアとは安定化剤で安定化されていないジルコニアを指す。なお、安定化ジルコニア、部分安定化ジルコニア、及び未安定化ジルコニアから選択される少なくとも２種以上を組み合わせて使用してもよい。
【００３８】
安定化ジルコニア、部分安定化ジルコニアに含まれる安定化剤としては、従来公知の一般的なものを採用することができる。例えば、イットリア，セリア，マグネシア等が挙げられる。安定化剤の使用量も特に限定されず、その使用量は、用途、使用材料等に応じて適宜設定できる。
【００３９】
なお、多孔質ジルコニア以外の多孔質セラミックも使用することができるが、多孔質ジルコニアはその他の多孔質セラミックと比較して耐久性が高い。このため、多孔質ジルコニアから構成される断熱層を形成した金型を用いれば、断熱層の変形等の不具合が生じ難いため、連続して成形できる成形品の数が多く、成形品の生産性が非常に高まる。
【００４０】
断熱層を形成するための原料は、本発明の効果を害さない範囲で、上記のジルコニア、安定化剤以外に従来公知の添加剤等をさらに含んでもよい。
【００４１】
上記の原料を用いて断熱層を形成する方法は特に限定されないが、溶射法を採用することが好ましい。溶射法を採用することで、多孔質ジルコニアの熱伝導率は所望の範囲に調整されやすくなる。また、多孔質ジルコニアの内部に気泡が形成され過ぎることにより断熱層の機械的強度が大幅に低下する等の問題も生じない。このように溶射により断熱層を形成することで、断熱層の構造は本発明の用途に適したものになる。
【００４２】
溶射による断熱層の形成は、例えば以下のようにして行なうことができる。先ず、原料を溶融させて液体とする。この液体を加速させキャビティの内表面に衝突させる。最後に、キャビティの内表面に衝突し付着した原料を固化させる。このようにすることで、非常に薄い断熱層が金型の内表面に形成される。この非常に薄い断熱層上にさらに溶融した原料を衝突させ固化させることで、断熱層の厚みを調整することができる。なお、原料を固化させる方法は、従来公知の冷却手段を用いてもよいし、単に放置することで固化させてもよい。なお、溶射方法は特に限定されず、アーク溶射、プラズマ溶射、フレーム溶射等の従来公知の方法から好ましい方法を適宜選択することができる。
【００４３】
多孔質セラミックから構成される断熱層の熱伝導率は、成形品の用途、結晶性ポリエステル樹脂の種類等に応じて適宜調整可能である。本発明においては、２Ｗ／ｍ・Ｋ以下であることが好ましく、より好ましくは０．３Ｗ／ｍ・Ｋ以上２Ｗ／ｍ・Ｋ以下である。熱伝導率が２Ｗ／ｍ・Ｋ以下であれば、１００℃以下の金型温度で射出成形品を成形しても、結晶化度の高い射出成形品が得られやすい傾向にあるため好ましい。熱伝導率が０．３Ｗ／ｍ・Ｋ以上であれば、断熱層内の気泡が多くなり過ぎることによる断熱層の強度の低下によって、射出成形品の生産性を大きく低下させることがほとんど無いため好ましい。特に、断熱層の熱伝導率が０．７Ｗ／ｍ・Ｋ以上であれば、断熱層内の気泡が多くなり過ぎることによる断熱層の強度の低下を非常に小さい範囲に抑えられる傾向にあるため好ましい。なお、上記熱伝導率は実施例に記載の方法で得られた値を採用する。
【００４４】
断熱層が多孔質ジルコニアから構成される場合の、断熱層の厚みは特に限定されないが２００μｍ以上であることが好ましく、より好ましくは５００μｍ以上１０００μｍ以下である。５００μｍ以上であれば、ジルコニア断熱層の強度が高くなるという理由で好ましい。また、断熱層の厚みが１０００μｍ以下であれば、成形サイクルが長くならないという理由で好ましい。
【００４５】
＜射出成形品の製造方法＞
本発明の製造方法で得られる射出成形品は、温度１２０℃の環境で２時間放置した際の成形品の寸法変化率が０．１５％以下である。
【００４６】
上記のような寸法変化率の小さな射出成形品は、断熱層が内表面に形成された金型を用いることで得られやすくなる。その理由は以下の通りである。
【００４７】
金型内に流れ込んだ樹脂組成物の持つ熱が、断熱層の存在により、金型内に放出されにくい。このため、樹脂組成物が金型内で冷却されるまでの時間が長くなり、結晶化しにくい結晶性ポリエステル樹脂を含む樹脂組成物、結晶化速度が遅い結晶性ポリエステル樹脂を含む樹脂組成物を原料とする場合であっても、射出成形品に含まれる結晶性ポリエステル樹脂の結晶化度を充分に高めることができる。
【００４８】
上記の点から、金型内に流れ込んだ樹脂組成物が金型内で、結晶性ポリエステル樹脂の結晶化に必要な温度以上の状態にある時間が長ければ、射出成形品に含まれる結晶性ポリエステル樹脂の結晶化度を充分に高めることができると考えられる。ここで、「結晶性ポリエステル樹脂の結晶化に必要な温度以上」とは、樹脂の種類等により異なるが、およそ樹脂組成物に含まれる結晶性ポリエステル樹脂のガラス転移点（Ｔｇ）以上である。Ｔｇは、ＤＳＣ法（ＪＩＳ  Ｋ７１２１記載の方法）によって昇温速度１０℃／分の条件で測定した値を採用する。
【００４９】
また、断熱層の熱伝導率が０ではないため、金型内に流れ込んだ樹脂組成物の熱は金型外に少しずつ放出される。このとき、金型の温度が高ければ樹脂組成物の持つ熱が金型外に放出されにくい。したがって、金型温度の条件も、金型内の樹脂組成物が一定の温度以上を維持することに影響する。そして、この金型温度の条件は射出成形品に含まれる結晶性ポリエステル樹脂の結晶化度を高めることに大きく影響する。射出成形品の結晶化度を高め、寸法変化率を小さくするために必要な金型温度の条件は、樹脂の種類によって異なるが、例えば、Ｔｇ以上Ｔｇ＋６０℃以下である。Ｔｇ以上であれば、射出成形品に含まれる結晶性ポリエステル樹脂の結晶化度を充分に高めることができるため好ましく、Ｔｇ＋６０℃以下であれば、成形サイクルが長くならないという理由で好ましい。より好ましくはＴｇ＋２０℃以上Ｔｇ＋６０℃以下である。
【００５０】
また、使用する結晶性ポリエステル樹脂がポリブチレンテレフタレート樹脂の場合には、金型温度を４０℃以上１００℃以下の条件に設定することが好ましい。４０℃以上であれば、射出成形品に含まれる結晶性ポリエステル樹脂の結晶化度を高めることができるため好ましい。１００℃以下であれば、成形サイクルが長くならないため好ましい。
【００５１】
＜射出成形品＞
上述の通り、本発明の製造方法で得られる射出成形品は、温度１２０℃の環境で２時間放置した際の成形品の寸法変化率が０．１５％以下である。用途に応じて使用環境が異なるものの、上記の過酷な環境での射出成形品の寸法変化率が０．１５％以下であることから、本発明の製造方法で得られる射出成形品は、高温環境下で使用される部品として好ましく使用できる。高温環境下とは、例えば、温度６０℃以上１００℃以下の環境である。
【００５２】
本発明の製造方法で得られた射出成形品は、結晶化度が高い。ここで、「結晶化度が高い」とは、断熱層が形成されていない金型を用い、金型温度をＴｇ＋４５℃とし、結晶性ポリエステル樹脂を成形してなる成形品の結晶化度を１００としたときに、結晶化度（相対結晶化度）が１０１以上であることを指す。
【実施例】
【００５３】
以下に、実施例に基づいて本発明をより詳細に説明するが、本発明はこれらの実施例によって限定されるものではない。【００５４】
＜材料＞
ＰＢＴ樹脂組成物：ポリブチレンテレフタレート樹脂組成物（「ジュラネックス３３００」（Ｔｇ：３５℃（測定条件：１０℃／ｍｉｎ））、ウィンテックポリマー社製）
断熱層の原料：多孔質ジルコニア、ポリイミド
金型：幅４０ｍｍ×長さ４０ｍｍ×厚さ１ｍｍの平板成形用金型【００５５】
＜断熱層の形成＞
主としてジルコニアから構成される原料を、溶射法にて上記金型の内表面に溶射した。断熱層の表面は密度が高くなるように調整し、多層構造の断熱層を金型内表面に形成した。断熱層の厚みが５００μｍになるまで溶射を続け金型１を作製した。また、上記金型の内表面にポリイミド前駆体を塗布し加熱固化させ断熱層の厚みを１５０μｍとし金型２を作製した。このようにして、実施例の製造方法で用いる金型が得られた。【００５６】
＜断熱層の熱伝導率の算出方法＞
断熱層の熱伝導率はレーザーフラッシュ法にて熱拡散率、ＤＳＣにて比熱、水中置換法（ＪＩＳ  Ｚ８８０７固体比重測定方法に準拠）にて比重を測定し、［熱伝導率］＝［熱拡散率×比熱×比重］により算出した。熱伝導率の値は表１に示した。なお、多層構造の断熱層の熱伝導率（λ）は密度の低い層と高い層のそれぞれの熱伝導率を求め、密度の低い層の熱伝導率（λｌ）、密度の高い層の熱伝導率（λｈ）、断熱層全体の厚さに対する密度の低い層の厚さ割合（ｔ）とした場合、［１／λ］＝［ｔ／λｌ］＋［（１−ｔ）／λｈ］の式を用い計算により求めた。
＜実施例１＞
成形用材料としてＰＢＴ樹脂組成物を用い、金型１を用い下記の成形条件で射出成形品を製造した。
［成形条件］
スクリュー回転数：１００ｒｐｍ
射出速度：１００ｍｍ／ｓｅｃ
金型温度：８０℃
樹脂温度：２６０℃【００５７】
＜実施例２＞
金型２を用いた以外は実施例１と同様の成形条件で射出成形品を作製した。【００５８】
＜実施例３＞
金型温度を４０℃に変更した以外は実施例２と同様の条件で射出成形品を作製した。【００５９】
＜比較例１＞
金型温度を３０℃に変更した以外は実施例２と同様の条件で射出成形品を作製した。【００６０】
＜比較例２＞
断熱層を有する金型を、断熱層を有さない金型に変更した以外は、実施例１と同様の条件で射出成形品を作製した。【００６１】
＜比較例３＞
金型温度を１２０℃に変更した以外は比較例２と同様の条件で射出成形品を作製した。【００６２】
＜参考例１＞
射出成形品に対して、１２０℃、２時間の条件で熱処理を施した以外は比較例２と同様の方法で射出成形品を製造した。【００６３】
＜寸法安定性の評価＞
実施例、比較例、参考例の射出成形品を１２０℃、２時間の条件で加熱し、加熱後の射出成形品の流動直角方向、流動方向を測定し、流動直角方向、流動方向のそれぞれについて寸法変化率を測定した。寸法変化率の結果を表１に示した。【００６４】
＜結晶化度の評価＞
実施例、比較例、参考例に含まれるＰＢＴ樹脂の結晶化度を、Ｘ線回折法を用いて測定した。また、比較例２の結晶化度を１００として、実施例１〜３、比較例１、比較例３、参考例１の結晶化度（相対結晶化度）を算出した。算出結果は表１に示した。【００６５】
なお、Ｘ線回折法による結晶化度の測定は、広角Ｘ線回折（反射法）を用いて行なった。具体的には、Ｒｕｌａｎｄ法により結晶化度を求めた。【００６６】
【表１】
2012121065.tif 000002
【００６７】
実施例１〜３及び比較例２から、射出成形品を製造するための金型に断熱層を形成することで、結晶化度の高い射出成形品が得られることが確認された。そして、射出成形品の寸法変化率が小さくなることも確認された。【００６８】
実施例１、２及び比較例３から、射出成形品を製造するための金型に断熱層を形成することで、金型温度を低い条件に設定しても、１００℃を超える金型温度の条件に設定した場合と、同程度の結晶化度を有する射出成形品が得られることが確認された。そして、寸法変化についても同様に同等であった。また、本発明の製造方法によれば、１００℃以下の金型温度の条件で射出成形品を製造することができるため、金型温度の温度調節も容易である。【００６９】
実施例１、２及び参考例１から、射出成形品を製造するための金型に断熱層を形成することで、成形後の射出成形品に対して熱処理を施さなくても、結晶化度を高めることができ、寸法変化も小さくできることが確認された。【００７０】
実施例２、３から、本発明の製造方法において、金型温度をＴｇ＋２０℃以上に設定することで、得られる射出成形品の結晶化度が顕著に高まり、寸法変化率が顕著に小さくなることが確認された。
【国際調査報告】
2012121065.tif 000003
2012121065.tif 000004
2012121065.tif 000005
2012121065.tif 000006